(57)【要約】      （修正有）【課題】７５．０％以上のＡｕを含むＫ１８ホワイトゴールド合金の結晶の微細化による硬度の適正化の問題やＡｕ−Ｐｔ−Ｐｄ−Ａｇの鋳造上がり硬さが小さく、装飾品に加工した場合にきずがつき易いという問題を解決し、結晶の微細化により、装飾用として適した硬さを確保する。【解決手段】主成分のＡｕに、重量比で、Ｐｔ０．５〜２０％、Ｐｄ０．５〜１５％、Ａｇ０．５〜１０％、Ｉｒ０．１〜３．０％を含有させて装飾用Ｋ１８ホワイトゴールド合金とした。また、主成分のＡｕに、重量比で、Ｐｔ０．５〜２０％、Ｐｄ０．５〜１５％、Ａｇ０．５〜１０％、Ｒｈ０．１〜５．０％を含有させて装飾用Ｋ１８ホワイトゴールド合金とする。【選択図】なし【特許請求の範囲】
【請求項１】
重量比でＰｔ０．５〜２０％、Ｐｄ０．５〜１５％、Ａｇ０．５〜１０％、Ｉｒ０．１〜３．０％、残りをＡｕとしたことを特徴とする装飾用Ｋ１８ホワイトゴールド合金。
【請求項２】
重量比で、Ｐｔ０．５〜２０％、Ｐｄ０．５〜１５％、Ａｇ０．５〜１０％、Ｃｕ０．１〜５．０％、Ｉｒ０．１〜３．０％、残りをＡｕとしたことを特徴とする装飾用Ｋ１８ホワイトゴールド合金。
【請求項３】
重量比でＰｔ０．５〜２０％、Ｐｄ０．５〜１５％、Ａｇ０．５〜１０％、Ｒｈ０．１〜５．０％、残りをＡｕとしたことを特徴とする装飾用Ｋ１８ホワイトゴールド合金。
【請求項４】
重量比で、Ｐｔ０．５〜２０％、Ｐｄ０．５〜１５％、Ａｇ０．５〜１０％、Ｒｈ０．１〜３．０％、Ｉｒ０．１〜３．０％、残りをＡｕとしたことを特徴とする装飾用Ｋ１８ホワイトゴールド合金。
【発明の詳細な説明】
【技術分野】
【０００１】
本発明は、装飾用のＫ１８金合金であって、色調および硬度と加工性に優れたホワイトゴールド合金に関する。
【背景技術】
【０００２】
７５．０％以上のＡｕを含むＫ１８ホワイトゴールド合金は、装飾用としてＰｔの代替品として開発された合金である。このＫ１８ホワイトゴールド合金を大別すると、Ａｕ−Ｐｄ系とＡｕ−Ｎｉ系となる。Ｎｉ系については、金属アレルギー４型の接触性皮膚炎の発症が指摘されてきた。
Ｐｄ系については、合金の白色化とＰｄ特有の黒ずんだ色調に問題があり、ほとんどがＲｈめっきを施して使用しているが、めっきが剥げた場合に合金本来の黒ずんだ色調が露出するために審美性上の問題がある。
【０００３】
そこで、光沢のある白色金合金として、Ａｕ−Ｐｔ−Ｐｄ−Ａｇによる４元合金およびＡｕ−Ｐｔ−Ｐｄ−Ａｇ−Ｃｕによる５元合金が開発されている（例えば、特許文献１参照）。  
【特許文献１】特開２０００−８０４２３号公報
【発明の開示】
【発明が解決しようとする課題】
【０００４】
しかしながら、上述した従来の技術においては、結晶の微細化による硬度の適正化に問題があり、一般的なＡｕ−Ｐｔ−Ｐｄ−Ａｇの鋳造上がり硬さはＨｖ７２〜７５であって装飾品に加工した場合にきずがつき易いという問題がある。
本発明は、上記の問題を解決するもので、結晶の微細化により、装飾用として適した硬さを確保することを目的とする。
【課題を解決するための手段】
【０００５】
そこで、本発明は、主成分のＡｕに、重量比で、Ｐｔ０．５〜２０％、Ｐｄ０．５〜１５％、Ａｇ０．５〜１０％、Ｉｒ０．１〜３．０％を含有させてＫ１８ホワイトゴールド合金とした。
また、主成分のＡｕに、重量比で、Ｐｔ０．５〜２０％、Ｐｄ０．５〜１５％、Ａｇ０．５〜１０％、Ｃｕ０．１〜５．０％、Ｉｒ０．１〜３．０％を含有させてＫ１８ホワイトゴールド合金とした。
【０００６】
また、主成分のＡｕに、重量比で、Ｐｔ０．５〜２０％、Ｐｄ０．５〜１５％、Ａｇ０．５〜１０％、Ｒｈ０．１〜５．０％を含有させて装飾用Ｋ１８ホワイトゴールド合金とした。
また、主成分のＡｕに、重量比で、Ｐｔ０．５〜２０％、Ｐｄ０．５〜１５％、Ａｇ０．５〜１０％、Ｒｈ０．１〜３．０％、Ｉｒ０．１〜３．０％を含有させて装飾用Ｋ１８ホワイトゴールド合金とした。
【０００７】
上記の構成において、Ｐｔを０．５〜２０％添加する目的は、Ａｕの金色を脱色するという目的と、鋳造の際の酸化の防止および硬さに対する効果があるからであり、０．５％以下では添加の効果が得られず、２０％を超えると他の添加金属による白色化への効果が期待できなくなるからである。
Ｐｄを添加する目的は、ＰｔよりもＡｕの金色を脱色する効果があるからであるが、ＡｕにＰｄのみの添加では、明度の値が大きくなり、暗さが増すことになる。０．５％以下では添加の効果が得られず、１５％を超えると暗すぎてしまうからである。
【０００８】
Ａｇを添加する目的は、鋳造性の向上とＰｔに近い白色を引き出す効果があるためである。ＡｕにＡｇを添加していくと、緑色を呈する金色になり、１０％を超える添加量では、合金全体の白色化を妨げることになる。また、０．５％以下の添加量では、色差への影響がないためである。
Ｃｕを添加する目的は、鋳造性の向上と硬さに対する効果があるからであり、５．０％を超える添加量では、色差、彩度において黄色方向に働くことになり、合金の白色化を妨げることになる。また、０．１％以下の添加量では、硬さに対する効果が得られないからである。
【０００９】
Ｉｒを添加する目的は、結晶の微粒化による硬さへの効果が期待でき、本金合金において、０．１％以上の添加で硬さに対する効果が顕著であることが判明した。７５Ａｕ−１０．０Ｐｔ−５．０Ｐｄ−１０．０Ａｇ合金の鋳造上がり硬さがＨｖ７３であるのに対し、Ｉｒが０．１％の添加量での硬さは、Ｈｖ７８であり、１．０％の添加量での硬さはＨｖ９４となり、１．５％の添加量での硬さはＨｖ１１２であり、３．０％の添加量での硬さはＨｖ１５２となる。３．０％を超えると加工性に影響をおよぼし、融点が高くなり、装飾用として適さないためである。
【００１０】
Ｒｈを添加する目的は、ホワイトゴールドの白色化を顕著にするためである。Ｒｈは他の白金族と同様に銀白色であり、特に、反射率の高い性質を示す。本金合金において、重量比で、０．１％以上の添加での硬さは、Ｈｖ７５であり、１．０％の添加での硬さは、Ｈｖ７７であり、３．０％の添加でＨｖ８３となり、５．０％の添加では、Ｈｖ１０７を示した。
【００１１】
また、Ｒｈの添加は、本合金の白色化に有効であることが色差計による測定で明らかになった。これはＲｈの高い反射率によると考えられ、白色化には重量比で３．０％で効果があり、硬さには５．０％以上の添加が有効である。しかしながら、Ｒｈの価格が非常に高価であるために、Ｒｈの添加量については５．０％を限度とし、硬さを補うためには、Ｉｒを添加することとし、ＲｈとＩｒを添加することにより、硬さおよび白色化の双方を満たす合金となった。
【発明の効果】
【００１２】
このようにした本発明は、７５．０％以上のＡｕを含むＫ１８ホワイトゴールド合金において、色差（ΔＥ）の値をＰｔ９００（Ｐｄ割り）と同等にすることができ、しかも、硬さに対して顕著な特性を示した。
【発明を実施するための最良の形態】
【００１３】
以下に本発明の実施例を表１に示す。なお、比較のために従来例を表２に示す。
【００１４】
【表１】
2008214718.tif 000002
【００１５】
【表２】
2008214718.tif 000003
【００１６】
表１に示した色差（ΔＥ）、明度（Ｌ）、彩度（ａ*ｂ*）は、色差計を用いて標準試料（Ａｇ９２５にＲｈめっきをした試料）をもとに測定したものである。
色差は、標準試料との色の差であり、明度は明るさの度合いを示し、＋は明るく、−は暗くなることを示す。また、彩度ａ*の値が＋は赤方向、−は緑方向、ｂ*の＋は黄方向、−は青方向を示し、Ｐｄ、Ｃｕの添加量が増すと暗さが増し、Ａｇ、Ｐｔの添加量が増すと明るさが増す。
【００１７】
色差の値を目視で白色と感じる領域はΔＥ８以下であり、表１に示す各組成はＫ１８ホワイトゴールド合金といえるものである。さらに、本発明は、装飾品として適度な硬さをもつことが特筆される。